기계식 교반기 , 온도계 , 질소 도입 관 , 응결 ( condensation ) 튜브 및 적하 깔때기 ( dropping funnel ) 를 갖춘 1 L - 플라스크 의 내부 공기 를 질소 가스 로 치환 한 후 , 이 플라스크 를 11 . 2 g 의 스티렌 , 2 . 8 g 의 아크릴산 , 12 . 0 g 의 라우 릴 메타크릴 레이트 , 4 . 0 g 의 폴리에틸렌 글리콜 메타크릴 레이트 , 4 . 0 g 의 스티렌 마이크 로머 ( micromer ) 및 0 . 4 g 의 메르 캅 토 에탄올 로 채우 고 , 그 혼합물 을 65 ℃ 까지 가열 하 였 다 . 그 다음 , 스티렌 100 . 8 g , 아크릴산 25 . 2 g , 라우 릴 메타크릴 레이트 108 . 0 g , 폴리에틸렌 글리콜 메타크릴 레이트 36 . 0 g , 히드록실 에틸 메타크릴 레이트 60 . 0 g , 스티렌 마크 로머 ( macromer ) 36 . 0 g , 메르 캅 토 에탄올 3 . 6 g , 아조 비스 메틸 발레 로 니트릴 2 . 4 g 및 메틸 에틸 케톤 18 g 의 혼합 용액 을 , 2 . 5 시간 에 걸쳐 플라스크 에 적하 하 였 다 .